(57)【要約】【課題】  施工面上に光触媒層を成膜させるために熱処理を要することなく、また、貯水タンクの内壁等が施工面であっても容易に光触媒コート材を塗布することが出来る光触媒コート材の施工方法を提供する。【解決手段】  アルコール系溶媒を用いた光触媒コート材含む光触媒液２を、施工面１０への塗布時に５０〜７０℃の温度となるように加温し、この加温した光触媒液２を施工面１０にスプレー装置２１によって塗布する。また、光触媒液２は、施工面１０にプライマーを塗布した後このプライマー層１１の上に塗布するようにしても良い。【選択図】図１ 
2005254216.tif 000002
【特許請求の範囲】
【請求項１】
光触媒層を施工面に形成する施工方法であって、光触媒コート材含む光触媒液を、施工面への塗布時に５０〜７０℃の温度となるように加温し、この加温した光触媒液を施工面に塗布することを特徴とする光触媒コート材の施工方法。
【請求項２】
前記光触媒液は、アルコール系溶媒を用いたものであることを特徴とする請求項１に記載の光触媒コート材の施工方法。
【請求項３】
前記光触媒液は、施工面にプライマーを塗布した後このプライマー層の上に塗布することを特徴とする請求項１または２に記載の光触媒コート材の塗装方法。
【請求項４】
前記光触媒コート材は、チタン酸化物であることを特徴とする請求項１から３の何れかに記載の光触媒コート材の施工方法。
【請求項５】
前記施工面は、水が貯留されるタンクの内壁であることを特徴とする請求項１から４の何れかに記載の光触媒コート材の施工方法。
【請求項６】
前記請求項１から５の何れか一に記載の光触媒コート材の施工方法により塗布された光触媒コート材層を有することを特徴とする貯水タンク。
【発明の詳細な説明】
【技術分野】
【０００１】
本発明は、光触媒層を施工面に形成する施工方法に係り、特に水が貯留されるタンクの内壁等を施工面として光触媒コート材を塗布し、この施工面に光触媒層を形成する施工方法と、この施工方法を用いて形成された光触媒層を有する貯水タンクに関する。
【背景技術】
【０００２】
光触媒コート材は、太陽光線や蛍光灯等の紫外線の照射によって光触媒反応を起こし、光触媒の表面に強い酸化力を生じて雑菌等の菌類や微生物、微細藻類の繁殖を抑制することが知られている。たとえば、ビルやマンションの屋上等に設置された貯水タンクは、日中タンク内部にも強い日差しを受け、タンクの内壁やタンクの底部に藻類が発生するという問題がある。このタンクの内部に藻類が発生すると、その除去には非常に厄介な作業が必要なため、この様な問題が生じないように従来から定期的にタンク内の清掃が行なわれていた。しかしながら、ビルの屋上等に設置されたタンク内部の清掃は高所作業であり、特に夏場に偏りがちな作業は作業者に過酷な負担を強いるものであった。
【０００３】
そこで、この貯水タンクの内面全体に光触媒コート材を塗布することにより光触媒層を形成し、微細藻類の繁殖を抑制してタンク内部の清掃作業を極力少なくすることに利用されている。そして、この光触媒コート材の施工面への施工方法は、基板やタンク内壁等の施工面に塗布した後、風乾もしくは焼成等により熱処理をし、施工面上に光触媒層を成膜することが一般的に知られている（特許文献１〜３参照）。
【０００４】
【特許文献１】特開平１０−６０６６５号公報
【特許文献２】特開平５−２０１７４７号公報
【特許文献３】特開２００３−３２１７７８号公報
【発明の開示】
【発明が解決しようとする課題】
【０００５】
しかしながら、施工面上に光触媒層を成膜させるために、上述のように施工面に塗布した光触媒コート材を焼成等により熱処理することは、多大な時間を要し非常に作業効率が悪い。また、焼成工程は、工場等で鋼材等の基材表面を施工面として行う場合は可能であるが、ビルやマンションの屋上等に設置された貯水タンクの内壁を施工面として行う場合は不可能である。
【０００６】
本発明の目的は、施工面上に光触媒層を成膜させるために熱処理を要することなく、また、貯水タンクの内壁等が施工面であっても容易に光触媒コート材を塗布することが出来る光触媒コート材の施工方法と、この方法により施工された光触媒コート材層を有する貯水用タンクを提供することにある。
【課題を解決するための手段】
【０００７】
上記目的を達成するため、本発明は、光触媒層を施工面に形成する施工方法であって、光触媒コート材含む光触媒液を、施工面への塗布時に５０〜７０℃の温度となるように加温し、この加温した光触媒液を施工面に塗布することを特徴とするものである。この際、光触媒液の温度がおおよそ５０℃より低い温度であると、施工面に塗布した光触媒層の剥離が生じ易くなり、一方、光触媒液の温度がおおよそ７０℃より高い温度であると、施工面に塗布した光触媒層の光沢が無く、虹色に変色したりするおそれが多分にある。したがって、光触媒液の温度は、施工面への塗布時に５０〜７０℃となるようやや高めに調整して用いるものとする。
【０００８】
また、光触媒液は、アルコール系溶媒を用いて調整されたものとする。これにより施工面へ塗布後の光触媒液の乾燥が速くなり、養生時間を殆ど要することなく作業を行うことができる。
【０００９】
また、この光触媒コート材としては、科学的に安定で半永久的に腐食しないチタン酸化物であることが望ましい。これにより、光触媒コート材を施工面に固定させ、紫外線の照射をうけて発生する光触媒の酸化作用を利用し、雑菌等の菌類、微細藻類の繁殖を抑制することができる。この際、光触媒液は、施工面が光触媒の酸化作用をうけて劣化するおそれのある性状である金属や樹脂等の場合、前もって施工面にプライマーを塗布して下地処理した後、このプライマー層の上に塗布すると非常に効果的である。
【００１０】
また、本発明における光触媒コート材の施工面としては、水が貯留されるタンクの内壁とすると非常に有用なものとすることが出来る。これにより、藻類の発生を抑制して水貯留用タンクの機能障害を防止することができる。そして、このような光触媒コート材の施工方法により塗布された光触媒コート層を有する本発明の水貯留用タンクは、タンク内に藻類が発生しないので、タンク内の清掃が不要なものとなる。
【発明の効果】
【００１１】
本発明によれば、光の照射をうけて発生する光触媒の酸化作用を利用して施工面に雑菌等の菌類や微生物、微細藻類の繁殖を抑制する光触媒コート材を、熱処理を要することなく容易に塗布し光触媒層を形成することが出来る。しかも、ビルやマンションの屋上等に設置された貯水タンクの内壁であっても光触媒コート材を容易に塗布することが出来るので、タンク内部の清掃作業を含めたメンテナンスの作業を非常に簡略化することができる。さらに、光触媒液を加熱して施工面に塗布することで、施工後の乾燥時間が短くなり養生時間を殆ど設けずに済むとともに、薄く均一に塗布することが出来ることとなる。
【発明を実施するための最良の形態】
【００１２】
以下に本発明の実施の形態を説明する。
本発明の光触媒コート材の施工方法は、まず光触媒コート材含む光触媒液が、施工面への塗布時に５０〜７０℃の温度となるように、アルコール系溶媒を用いた光触媒液を加温する。この光触媒液の加温は、たとえば、光触媒液の入ったタンク全体を電気ヒータによって加熱したり、ホースの途中に電気加熱ヒータを介在させて加熱したりすることにより行う。
【００１３】
また、この光触媒液において使用する光触媒コート材の種類は、アルコール系溶媒と合わせて使用できるものであれば特段限定されない。この際、光触媒コート材には、酸化チタンが含まれると望ましい。この酸化チタンは、太陽光線や蛍光灯の紫外線を照射されることで、強い酸化力を生じる。また、酸化チタンは、光触媒活性が高く、耐久性にすぐれ、しかも安全で無害な物質である。また、光触媒反応を起こすチタンは、科学的に安定で半永久的に腐食しないことから最も適した光触媒である。
【００１４】
施工面としてはセラミック、樹脂、金属、ガラスあるいは木材等が考えられる。なお、施工面が光触媒の酸化作用をうけて劣化するおそれがある金属や樹脂のときには、光触媒コート材の塗布に先だって施工面に、光触媒の酸化作用によっては劣化しないプライマーまたはシーラーを予めコーティングしておく必要がある。このプライマーまたはシーラーにより、下地材や上塗材との密着性が良くなる効果もある。プライマーとしては、例えばシリコーン系のものを使用することができる。
【００１５】
また、光触媒コート材による光触媒反応を起こすために太陽光線や蛍光灯等の紫外線の照射が必要であるが、この紫外線は、紫外線灯、蛍光灯、白熱電灯等を採用することで照射することが出来る。たとえば、施工面が貯水タンクの内壁であれば、貯水タンク本体の上部や底部、あるいは、底部近傍の内壁面に紫外線灯を配し、常時あるいは定期的にこれを点灯させて照射するようにすると良い。なお、紫外線は、紫外線灯等に限らず、施工面に応じて太陽光が照射される採光部を設けたり、紫外線透過性の高い採光材を採用したりすることもできる。
【００１６】
そして、上述のように調整された光触媒液をスプレー装置により施工面に塗布することで、光触媒コート材が施工面上に付着し成膜した光触媒層を容易に形成することができる。
【実施例】
【００１７】
以下の実施例として、ビルやマンションの屋上等に設置された図３に示す貯水タンク３０の内壁等に温風低圧式塗布機であるスプレー装置２１を用いて光触媒液を塗布した場合について説明する。
貯水タンク３０の内面３１に塗布する光触媒液２は、酸化チタンの粉体を所定の割合含む三菱マテリアル社製の水性光触媒コート液であるエイブルラスター（商品名）を用いた。この光触媒コート材を含む光触媒液２は、スプレー装置２１によって予め６０℃まで加温した。
【００１８】
また、スプレー装置２１は、図１に示すように、光触媒液２を入れておくタンク２４と、タンク２４に入っている光触媒液２を施工面１０に対して吹き付けて塗布するノズル口２３と、光触媒液２の施工面１０に対しての吹き付け作業際に吹き付け方向を制御する操作ハンドル２２と、タンク２４に入っている光触媒液２をノズル口２３まで導くホース２５よりなる。したがって、光触媒液２はこのタンク２４の中に入れ、電気ヒータによって加温調整して用いる。
【００１９】
一方、貯水タンク３０の開口付近であって蓋３３の内側に、紫外光を照射する紫外線灯３２を設けた。この際、蓋３３を紫外線透過性の高い採光材を採用して形成するようにしても良い。また、この貯水タンク３０の中には水が貯留されている。なお、図中符号３４は、貯水タンク３０内に貯留された水の水面である。この貯水タンク３０の内面３１を施工面１０として、光触媒コート材を含む光触媒液２を塗布する。
【００２０】
そして、図１に示すように、加温した光触媒コート材を含む光触媒液２を、スプレー装置２１によって施工面１０、すなわち貯水タンク３０の内面３１に吹き付け、１μｍ程の厚みとなるように塗布した。これにより、図２（Ａ）に示すように、貯水タンク３０の内面３１に紫外光もしくは可視光に対して透明な酸化チタン皮膜よりなる光触媒層１２を得ることができた。この際、スプレー装置２１による噴霧角度は４５℃とした。これにより、光触媒コート材が必要以上に周囲に飛び散ることがなく、きれいに塗布することが出来た。施工後６ヶ月後に貯水タンク３０の内部を検査したところ、貯水タンク３０の内部には藻類等の発生は何ら認められなかった。
【００２１】
また、同様にして、加温した三菱マテリアル社製のプライマーであるエイブルラスター専用プライマー（商品名）をスプレー装置２１によって施工面１０に吹き付け、１〜５μｍ程の厚みとなるように塗布してプライマー層１１を得、さらに、このプライマー層１１の上面に、加温した光触媒コート材を含む光触媒液２を、スプレー装置２１によって施工面１０に吹き付け、１μｍ程の厚みとなるように塗布した。これにより、図２（Ｂ）に示すように、紫外光もしくは可視光に対して透明な酸化チタン皮膜よりなる光触媒層１２を得ることができた。なお、このプライマー層１１は、貯水タンク３０が、施工面１０が光触媒の酸化作用をうけて劣化するおそれがある場合にだけ形成すれば良い。
【００２２】
なお、光コート材は、屋外や屋内用途での防汚・抗菌や、タバコの臭いやペットの臭い、トイレの臭いなどを繰り返し分解除去する脱臭・消臭用途に使えるので、本願発明の光コート材の施工方法は、上述した貯水用タンクに限定されることなく、住居、オフィス、トイレ、喫煙所、ホテル、病院、老人ケア施設、飲食店、ペットショップ、バス・タクシー車両、電車車両、飛行機、公共施設等、工場等にて施工することが不可能な施工面（壁面）を有するものに利用でき、快適な環境をつくり出すことも出来る。
【図面の簡単な説明】
【００２３】
【図１】本発明の実施の形態に係る光触媒コート材を含む光触媒液の施工面への施工方法を示す説明図である。図である。
【図２】本発明の施工方法により塗布された（Ａ）光触媒層、（Ｂ）プライマー層の塗布を伴う光触媒層を示す断面図である。
【図３】本発明の施工方法により塗布された貯水タンクを示す説明図である。
【符号の説明】
【００２４】
２・・・光触媒液、１０・・・施工面、１１・・・プライマー層、１２・・・光触媒層、
２１・・・スプレー装置、２２・・・操作ハンドル、２３・・・ノズル口、
２４・・・光触媒液タンク、２５・・・ホース、３０・・・貯水用タンク、３１・・・壁面、
３２・・・紫外線灯、３３・・・タンク蓋、３４・・・水面。
【図１】
2005254216.tif 000003
【図２】
2005254216.tif 000004
【図３】
2005254216.tif 000005